(57)【要約】生物医学的デバイスの表面への細菌の接着を阻害するための方法であって、この方法は、この生物医学的デバイスの表面へ、カチオン性多糖を結合させる工程を包含する。生物医学的デバイスの表面への細菌の接着を阻害するための方法であって、該方法は、該生物医学的デバイスの表面に、カチオン性多糖を結合させる工程を包含する。前記生物医学的デバイスの表面を処理して、該表面を前記カチオン性多糖と接触させる工程の前に、該表面に正味のアニオン性電荷を提供する工程をさらに包含する、方法。【特許請求の範囲】
【請求項１】
生物医学的デバイスの表面への細菌の接着を阻害するための方法であって、該方法は、該生物医学的デバイスの表面に、カチオン性多糖を結合させる工程を包含する、方法。
【請求項２】
前記生物医学的デバイスの表面を処理して、該表面を前記カチオン性多糖と接触させる工程の前に、該表面に正味のアニオン性電荷を提供する工程をさらに包含する、請求項１に記載の方法。
【請求項３】
請求項１に記載の方法であって、前記生物医学的デバイスの表面が、正味のアニオン性表面電荷を保有し、そして該方法が、該生物医学的デバイスの表面に前記多糖を結合させる工程の前に、該表面荷電を調節する中間処理工程を含まない、方法。
【請求項４】
前記表面処理工程が、前記表面と連結剤とを接触させる工程をさらに包含する、請求項２に記載の方法。
【請求項５】
請求項１に記載の方法であって、前記結合させる工程が、イオン性相互作用、水素結合相互作用、疎水性相互作用および共有結合的相互作用からなる群より選択される少なくとも１つを介して、前記生物医学的デバイスの表面に前記カチオン性多糖を保持する工程をさらに包含する、方法。
【請求項６】
請求項５に記載の方法であって、前記イオン性相互作用が、前記生物医学的デバイスと前記カチオン性多糖を含有する水溶液との間の、逆に荷電したイオン性基の間に存在する、方法。
【請求項７】
請求項６に記載の方法であって、前記生物医学的デバイス上の陰性電荷が、カルボン酸基、スルホン酸基、リン酸基およびホスホン酸基からなる群より選択される少なくとも１つに由来する、方法。
【請求項８】
請求項６に記載の方法であって、前記カチオン性多糖上のカチオン性電荷が、４級アンモニウム基、スルホニウム基、ホスホニウム基、および他の正に荷電した官能基に由来する、方法。
【請求項９】
請求項５に記載の方法であって、前記水素結合相互作用が、水素結合受容表面と水素結合供与溶液との間で生じるか、または水素結合供与表面および水素結合受容表面を介して生じる、方法。
【請求項１０】
請求項９に記載の方法であって、前記水素結合受容表面が、ピロリドン基、Ｎ，Ｎ−二置換アクリルアミド基およびポリエーテル基からなる群より選択される、方法。
【請求項１１】
請求項１０に記載の方法であって、前記ポリエーテル基が、ポリ（エチレングリコール）またはポリ（エチレンオキシド）である、方法。
【請求項１２】
請求項９に記載の方法であって、前記水素結合供与基が、カルボン酸、リン酸、ホスホン酸およびフェノール基からなる群より選択される、方法。
【請求項１３】
請求項５に記載の方法であって、前記疎水性相互作用が、前記カチオン性多糖上の疎水性基と相互作用する生体材料表面上の疎水性部位を介して生じる、方法。
【請求項１４】
請求項５に記載の方法であって、前記共有結合的相互作用が、前記生体材料表面と前記水溶性カチオン性多糖との間に存在し、その結果、該カチオン性多糖が、該生体材料表面に結合する、方法。
【請求項１５】
前記生物医学的デバイスが眼科用レンズである、請求項１に記載の方法。
【請求項１６】
請求項１５に記載の方法であって、前記眼科用レンズが、コンタクトレンズ、前眼房レンズ、後眼房レンズ、眼内レンズおよび角膜インレーからなる群より選択される、方法。
【請求項１７】
前記生物医学的デバイスが、シリコーンヒドロゲル材料である、請求項１に記載の方法。
【請求項１８】
請求項１７に記載の方法であって、前記コンタクトレンズが、約７日〜約３０日にわたる連続装用期間に適切な、連続装用コンタクトレンズである、方法。
【請求項１９】
約７日〜約３０日の連続装用期間に適切な、連続装用コンタクトレンズの表面に対する細菌の接着を阻害するための方法であって、該方法は、該コンタクトレンズをカチオン性多糖と接触させて、該コンタクトレンズ上の該カチオン性多糖の表面コーティングを形成する工程を包含する、方法。
【請求項２０】
請求項１９に記載の方法であって、該方法は、前記コンタクトレンズに前記カチオン性多糖を適用する工程の前に、該コンタクトレンズの表面を処理して、該コンタクトレンズの表面上に正味のアニオン性荷電を提供する工程をさらに包含する、方法。
【請求項２１】
前記カチオン性多糖が、カチオン性セルロースである、請求項１９に記載の方法。
【請求項２２】
請求項１に記載の方法であって、前記カチオン性多糖が、カチオン性デンプン、カチオン性デキストラン、カチオン性キトサン、カチオン性イナゴマメゴム、カチオン性トラガカントゴム、カチオン性カードラン、カチオン性プルランおよびカチオン性スクレオグルカンからなる群より選択される、方法。
【発明の詳細な説明】
【０００１】
（発明の分野）
本発明は、眼科用レンズ、ステント、移植物およびカテーテルを含む医学的デバイスの表面処理に関する。具体的には、本発明は、医学的デバイスの表面を改変して、細菌接着に対するその親和性を減少させる、単純で低コストの方法に関する。
【０００２】
（背景）
医学的デバイス（例えば、眼科用レンズ）は、長年にわたり調査されてきた。このような材料は、一般に、２つの主要なクラス、すなわち、ヒドロゲルおよび非ヒドロゲルに分割され得る。非ヒドロゲルは、感知できるほどの量の水を吸収しないが、一方、ヒドロゲルは、平衡状態で水を吸収および保持し得る。
【０００３】
当業者は、表面特徴が、生体適合性において主要な役割を果たすことを長い間認識してきた。コンタクトレンズ表面の親水性の増大が、コンタクトレンズの湿潤性を改善することが公知である。次に、このことは、コンタクトレンズの改善された装用の快適性に関連する。さらに、このレンズの表面は、沈着、特にレンズ装用の間の涙流体からのタンパク質および脂質の沈着に対するレンズの感受性に影響し得る。蓄積した沈着物は、眼の不快感または炎症さえも引き起こし得る。連続装用レンズ（すなわち、睡眠前にレンズを毎日取り出すことなく使用されるレンズ）の場合、この表面は、特に重要である。なぜなら、連続装用レンズは、延長した期間にわたる、高水準の快適性および生体適合性のために設計されなくてはならないからである。
【０００４】
連続装用レンズはまた、２つのさらなる挑戦を提示する。第一に、これらのレンズは、代表的に、７日間と３０日間の間、上皮と連続して接触する。このことは、睡眠前に眼から取り出される従来のコンタクトレンズとは、顕著に対照的である。第二に、連続装用レンズは、連続的に装用されるので、これらは、一般に、推奨される連続装用時間の終結まで、消毒のために取り出されない。従って、細菌の付着を疎外するための改善された方法は、従来のコンタクトレンズおよび連続装用コンタクトレンズの両方について、主な利点である。
【０００５】
コンタクトレンズの加湿溶液／コンディショニング溶液の領域において、多価電解質が、逆の電荷のレンズ表面に結合して、多価電解質複合体を形成し得ることが見出されている。このような多価電解質複合体は、より高い表面結合水の吸着に起因して、レンズ材料をより快適にすることが、商業的に実証されている。このような多価電解質複合体の形成に有用な材料の例は、Ｅｌｌｉｓらに対する米国特許第４，３２１，２６１号；Ｅｌｌｉｓらに対する同第４，４３６，７３０号；Ｅｌｌｉｓらに対する同第５，４０１，３２７号；Ｅｌｌｉｓらに対する同第５，４０５，８７８号；Ｐｏｔｉｎｉらに対する同第５，５００，１４４号；Ｚｈａｎｇらに対する同第５，６０４，１８９号；Ｅｌｌｉｓらに対する同第５，７１１，８２３号；Ｚｈａｎｇらに対する同第５，７７３，３９６号；およびＥｌｌｉｓらに対する同第５，８７２，０８６号において教示される。
【０００６】
生体材料の表面に対する細菌の付着は、デバイス関連の感染に寄与する因子であると考えられる。しかし、所定の微生物が、所定の生体材料にどの程度自身を付着させるかは、予測が困難であることが証明されている。このような付着を阻害するための方法の例は、Ｄｅａｒｎａｌｅｙに対する米国特許第５，９４５，１５３号；Ｈｏｍｏｌａらに対する同第５，９６１，９５８号；Ｈｏｍｏｌａらに対する同第５，９８０，８６８号；Ｄｅａｒｎａｌｅｙに対する同第５，９８４，９０５号；Ｈｕｌｔｇｒｅｎらに対する同第６，００１，８２３号；Ｔｗｅｄｅｎらに対する同第６，０１３，１０６号；およびＲｏｂｅｒｔｓｏｎらに対する同第６，０５４，０５４号において教示される。
【０００７】
コンタクトレンズ材料について、レンズ表面に対する細菌付着は、細菌性角膜炎または他の潜在的なコンタクトレンズ関連の合併症（例えば、滅菌侵襲およびＣＬＡＲＥ（Ｃｏｎｔａｃｔ  Ｌｅｎｓ  Ｉｎｄｕｃｅｄ  Ａｃｕｔｅ  Ｒｅｄ  Ｅｙｅ））を生じ得る。従って、コンタクトレンズに対する微生物の付着を阻害するための方法を提供することが所望される。
【０００８】
（発明の要旨）
本発明は、生体材料の表面に対する微生物の付着を阻害するための方法を提供する。１つの実施形態において、本発明の方法は、カチオン性多糖を用いて生物医学的材料の表面を処理する工程を包含する。
【０００９】
生体材料の表面は、好ましくは、カチオン性多糖の適用の前に少なくとも僅かにアニオン性である。生物医学的デバイスの表面にカチオン性多糖を結合させる機構は重要ではないが、但し、この結合強度は、この生体材料の意図された用途のために表面を維持するのに十分である。本明細書中で使用される場合、用語「結合（ｂｏｎｄ）」および「結合（ｂｉｎｄ）」とは、連結剤の添加ありまたはなしで、生物医学的デバイスの表面と多糖との間で、比較的安定な複合体または比較的安定な誘引を形成することをいい、特定の機構に限定されない。従って、「結合（ｂｉｎｄｉｎｇ）」は、本発明のカチオン性多糖が、生物医学的デバイス上の比較的頑強な表面コーティングを形成することを可能にする、共有結合、水素結合、疎水性相互作用または他の分子相互作用を含み得る。
【００１０】
カチオン性多糖上のカチオン性電荷は、アンモニウム基、４級アンモニウム基、グアニジウム基、スルホニウム基、ホスホニウム基、結合遷移金属、および他の正に荷電した官能基に由来し得る。
【００１１】
生物学的デバイス上にアニオン性表面電荷を提供するための方法の例としては、以下が挙げられる：（ａ）例えば、重合による、生体材料中のアニオン性部位のバルク分配；（ｂ）プラズマ放電またはコロナ放電のような、酸化的表面処理；（ｃ）アニオン性連結剤の適用；（ｄ）複合体化；または（ｅ）（ａ）〜（ｄ）の１以上の組み合わせ。
【００１２】
カルボキシレート基、スルフェート基、スルホネート基、サルファイト基、ホスフェート基、ホスホネート基およびホスホン基などの基を含むモノマーを取り込むことは、ポリマー基材材料のバルクを介して、分散されたアニオン性部位を提供する。メタクリル酸および２−アクリルアミド−２−メチルプロパンスルホン酸は、生体材料基材のバルクに、負に荷電した部位を取り込むために有用なモノマーの例である。
【００１３】
生体材料の表面が、正味の中性の電荷または正味のカチオン性電荷を保有する場合、この生体材料は、カチオン性多糖での処理の前に、酸化的表面処理または正味のカチオン性電荷を提供する他の表面処理で処理され得る。適切な酸化的表面処理の例としては、Ｌｅｔｔｅｒに対する米国特許第４，２１７，０３８号；Ｋｕｂａｃｋｉに対する同第４，０９６，３１５号；Ｐｅｙｍａｎに対する同第４，３１２，５７５号；Ｙａｎｉｇｈａｒａに対する同第４，６３１，４３５号；ならびに全てＲａｔｎｅｒに対する同第５，１５３，０７２号；同第５，０９１，２０４号および同第４，５６５，０８３号に教示されるような、プラズマ放電またはコロナ放電が挙げられる。プラズマ表面処理のさらなる例としては、不活性ガスまたは酸素を含有するプラズマに、コンタクトレンズ表面を供すること（例えば、米国特許第４，０５５，３７８号；同第４，１２２，９４２号；および同第４，２１４，０１４号を参照のこと）；種々の炭化水素モノマー（例えば、米国特許第４，１４３，９４９号を参照のこと）；ならびに水およびエタノールのような酸化剤および炭化水素の組み合わせ（例えば、ＷＯ９５／０４６０９および米国特許第４，６３２，８４４号を参照のこと）が挙げられる。これらの特許は、あたかも本明細書に完全に示されるように、参考として援用される。
【００１４】
カチオン性多糖は、カチオン性多糖上の疎水性基と相互作用する生体材料表面上の疎水性部位間の相互作用を介して、生体材料表面に付着し得る。共有結合はまた、生体材料表面と水溶性カチオン性多糖との間に存在し得、その結果、このカチオン性多糖は、生体材料表面に結合する。
【００１５】
カチオン性多糖はまた、水素結合相互作用を介して、生物医学的デバイスの表面に結合し得る。これらの水素結合相互作用は、水素結合受容表面と水素結合供与溶液との間、または水素結合供与表面と水素結合受容溶液との間に生じ得る。水素結合受容基の例としては、ピロリドン基、アクリルアミド基、ポリエーテル基およびフッ化炭素基が挙げられる。適切なポリエーテル基の例としては、ポリ（エチレングリコール）またはポリ（エチレンオキシド）が挙げられる。適切な水素結合供与基の例としては、カルボン酸、硫酸、スルホン酸、スルフィン酸、リン酸、ホスホン酸、ホスフィン酸、フェノール基、ヒドロキシ基、アミノ基およびイミノ基が挙げられる。
【００１６】
結合の例としては、カップリング剤によって提供される結合（例えば、エステル結合およびアミド結合）が挙げられる。表面結合はまた、表面複合体化を含み得る。このような表面複合体化の例としては、プロトン供与加湿剤を用いて、親水性モノマーおよびシリコーン含有モノマーを含有する生体材料を処理することによって形成される反応生成物が挙げられ、この加湿剤は、表面酸化処理工程の非存在下で、生体材料表面上の親水性モノマーとの複合体を形成する。
【００１７】
この生物医学的デバイスは、眼科用レンズ（例えば、眼内レンズ、コンタクトレンズまたは角膜インレー）であり得る。この生物医学的デバイスはまた、コンタクトレンズケースであり得、より具体的にはコンタクトレンズケースの内側部分であり得る。本発明の方法は、軟性レンズ材料（例えば、ヒドロゲル）および剛性コンタクトレンズ材料を用いて有用である。本発明の方法は、約７日〜約３０日の連続装用期間に適切な連続装用コンタクトレンズを用いて特に有用である。
【００１８】
本発明のカチオン性セルロースポリマーは、コンタクトレンズ表面への付着の研究において示されるように、細菌、Ｐｓｅｕｄｏｍｏｎｕｓ  ａｅｒｕｇｉｎｏｓａに対する強力な抗付着特性（活性）を示すことが見出されている。有用なアニオン性多糖の例は、セルロース、グアールガム、デンプン、デキストラン、キトサン、イナゴマメゴム、トラガカントゴム、カードラン（ｃｕｒｄｌａｎ）、セレログルカン（ｓｅｌｅｒｏｇｌｕｃａｎ）に基づくファミリーに由来する。セルロース材料に由来するカチオン性ポリマーが、特に興味深い。阻害活性の程度は、ポリマー表面コーティングとレンズ表面との間のイオン性結合の強度に関連すると考えられる。従って、機構と無関係に、より強力な結合は、細菌接着に対するより高い耐性と関連すると考えられる。
【００１９】
（発明の詳細な説明）
本発明は、広範な種々の生体材料（上記のような眼科用レンズ材料を含む）に適用可能である。眼科用レンズの例としては、コンタクトレンズ、前眼房レンズおよび後眼房レンズ、眼内レンズならびに角膜インレーが挙げられる。眼科用レンズは、特定の適用に必要な特徴に依存して、可撓性材料または剛性材料から製造され得る。
【００２０】
（基材材料）
ヒドロゲルは、平衡状態で水を含有する、水和した架橋ポリマー系を含む。従来のヒドロゲルレンズ材料は、２−ヒドロキシエチルメタクリレート（ＨＥＭＡ）、グリセリルメタクリレート、Ｎ−ビニルピロリドン（ＮＶＰ）およびジメタクリレートのようなモノマーを含有するポリマーを含む。
【００２１】
本発明において有用な可撓性眼科用レンズ材料は、シリコーンヒドロゲルならびに従来のヒドロゲルおよび低水（ｌｏｗ−ｗａｔｅｒ）エラストマー材料を含む。本発明において有用な可撓性眼科用レンズの例は、Ｋｕｎｚｌｅｒらに対する米国特許第５，９０８，９０６号；Ｋｕｎｚｌｅｒらに対する同第５，７１４，５５７号；Ｋｕｎｚｌｅｒらに対する同第５，７１０，３０２号；Ｌａｉらに対する同第５，７０８，０９４号；Ｂａｍｂｕｒｙらに対する同第５，６１６，７５７号；Ｂａｍｂｕｒｙらに対する同第５，６１０，２５２号；Ｌａｉに対する同第５，５１２，２０５号；Ｌａｉに対する同第５，４４９，７２９号；Ｋｕｎｚｌｅｒらに対する同第５，３８７，６６２号；およびＬａｉに対する同第５，３１０，７７９号（これらの特許は、あたかも本明細書中に完全に示されるように、参考として援用される）に教示される。
【００２２】
米国特許第６，０３７，３２８号、同第６，００８，３１７号、同第５，９８１，６７５号、同第５，９８１，６６９号、同第５，９６９，０７６号、同第５，９４５，４６５号、同第５，９１４，３５５号、同第５，８５８，９３７号、同第５，８２４，７１９号および同第５，７２６，７３３号は、ＨＥＭＡモノマーを含有する眼科用レンズ材料を教示する。
【００２３】
米国特許第６，０７１，４３９号、同第５，８２４，７１９号、同第５，７２６，７３３号、同第５，７０８，０９４号、同第５，６１０，２０４号、同第５，２９８，５３３号、同５，２７０，４１８号、同第５，２３６，９６９号および同第５，００６，６２２号は、グリセリルメタクリレートモノマーを含有する眼科用レンズを教示する。
【００２４】
米国特許第６，００８，３１７号、同第５，９６９，０７６号、同第５，９０８，９０６号、同第５，８２４，７１９号、同第５，７２６，７３３号、同第５，７１４，５５７号、同第５，７１０，３０２号、同第５，７０８，０９４号、同第５，６４８，５１５号および同第５，６３９，９０８号は、ＮＶＰモノマーを含有する眼科用レンズ材料を教示する。
【００２５】
米国特許第５，５６９，０１６号、同第５，５１２，２０５号、同第５，４４９，７２９号、同第５，３８７，６６２号、同第５，３２１，１０８号および同第５，３１０，７７９号は、ジメタクリルアミドモノマーを含有する眼科用レンズ材料を教示する。
【００２６】
好ましい従来のヒドロゲル材料は、代表的に、ＨＥＭＡ、ＮＶＰおよびＴＢＥ（４−ｔ−ブチル−２−ヒドロキシシクロヘキシルメタクリレート）を含む。ＰｏｌｙｍａｃｏｎＴＭ材料、例えば、Ｓｏｆｌｅｎｓ  ６６ＴＭブランドのコンタクトレンズ（Ｒｏｃｈｅｓｔｅｒ、Ｎｅｗ  ＹｏｒｋのＢａｕｓｃｈ＆Ｌｏｍｂ  Ｉｎｃｏｒｐｏｒａｔｅｄから市販される）は、特に好ましい従来のヒドロゲル材料の例である。
【００２７】
シリコーンヒドロゲルは、一般に、約５重量％より高い水含量、より一般的には約１０〜約８０重量％の間の水含量を有する。材料は、通常、少なくとも１種のシリコーン含有モノマーおよび少なくとも１種の親水性モノマーを含有する混合物を重合することによって調製される。シリコーン含有モノマーまたは親水性モノマーのいずれかは、架橋剤（架橋剤は、複数の重合可能な官能基を有する親水性モノマーとして規定される）として機能するか、または別個の架橋剤が使用され得る。シリコーンヒドロゲルの形成における使用のための、適用可能なシリコーン含有モノマー単位は、当該分野で周知であり、そして多数の例が、米国特許第４，１３６，２５０号；同第４，１５３，６４１号；同第４，７４０，５３３号；同第５，０３４，４６１号；同第５，０７０，２１５号；同第５，２６０，０００号；同第５，３１０，７７９号および同第５，３５８，９９５号において提供される。
【００２８】
好ましいシリコーンヒドロゲル材料は、（共重合されるバルクモノマー混合物中に）５〜５０重量％、好ましくは１０〜２５重量％の１種以上のシリコーンマクロモノマー、５〜７５重量％、好ましくは３０〜６０重量％の１種以上のポリシロキサニルアルキル（メタ）アクリルモノマー、および１０〜５０重量％、好ましくは２０〜４０重量％の親水性モノマーを含む。一般に、シリコーンマクロモノマーは、分子の２つ以上の末端で、不飽和基によってキャップされたポリ（オルガノシロキサン）である。上記構造式の末端基に加えて、Ｄｅｉｃｈｅｒｔらに対する米国特許第４，１５３，６４１号は、アクリルオキシまたはメタクリルオキシを含む、さらなる不飽和基を開示する。例えば、Ｌａｉらに対する米国特許第５，５１２，２０５号；同第５，４４９，７２９号；および同第５，３１０，７７９号において教示されるフマレート含有材料はまた、本発明に従う有用な基材である。好ましくは、シランマクロモノマーは、シリコーン含有ビニルカーボネートまたはビニルカルバメート、あるいは、１以上の硬−軟−硬ブロックおよび親水性モノマーでの末端キャップを有するポリウレタン−ポリシロキサンである。
【００２９】
適切な親水性モノマーとしては、一旦重合すると、ポリ（アクリル酸）と複合体を形成し得るモノマーが挙げられる。適切なモノマーは、本発明において有用なヒドロゲルを形成し、そして例えば、ポリ（アクリル酸）およびその誘導体と複合体を形成するモノマーが挙げられる。有用なモノマーの例としては、Ｎ，Ｎ−ジメチルアクリルアミド、Ｎ，Ｎ−ジメチルメタクリルアミドのようなアミド、重合可能な基で官能化されたＮ−ビニル−２−ピロリドンおよびポリ（アルケングリコール）のような環状ラクタムが挙げられる。有用な官能化ポリ（アルケングリコール）の例としては、モノメタクリレートまたはジメタクリレート末端キャップを含む種々の鎖長のポリ（ジエチレングリコール）が挙げられる。好ましい実施形態において、ポリ（アルケングリコール）ポリマーは、少なくとも２つのアルケングリコールモノマー単位を含む。なおさらなる実施例は、米国特許第５，０７０，２１５号に開示される親水性のビニルカーボネートまたはビニルカルバメートモノマー、および米国特許第４，９１０，２７７号に開示される親水性のオキサゾロンモノマーである。他の適切な親水性モノマーは、当業者に明らかである。特に好ましい実施形態において、コンタクトレンズ材料において使用される親水性モノマーは、カチオン性多糖と安定な複合体を形成し得る。
【００３０】
硬質眼科用レンズ材料としては、硬質−ガス−透過性（「ＲＧＰ」）材料が挙げられる。ＲＧＰ材料は、代表的に、５重量％未満の水を含む疎水性の架橋ポリマー系を含む。本発明に従う有用なＲＧＰ材料としては、Ｅｌｌｉｓに対する米国特許第４，８２６，９３６号；Ｅｌｌｉｓに対する米国特許第４，４６３，１４９号；Ｅｌｌｉｓに対する米国特許第４，６０４，４７９号；Ｅｌｌｉｓらに対する米国特許第４，６８６，２６７号；Ｅｌｌｉｓに対する米国特許第４，８２６，９３６号；Ｅｌｌｉｓらに対する米国特許第４，９９６，２７５号；Ｂａｒｏｎらに対する米国特許第５，０３２，６５８号；Ｂａｍｂｕｒｙらに対する米国特許第５，０７０，２１５号；Ｖａｌｉｎｔらに対する米国特許第５，１７７，１６５号；Ｂａｒｏｎらに対する米国特許第５，１７７，１６８号；Ｖａｌｉｎｔらに対する米国特許第５，２１９，９６５号；ＭｃＧｅｅおよびＶａｌｉｎｔに対する米国特許第５，３３６，７９７号；Ｌａｉらに対する米国特許第５，３５８，９９５号；Ｖａｌｉｎｔらに対する米国特許第５，３６４，９１８号；Ｂａｍｂｕｒｙらに対する米国特許第５，６１０，２５２号；Ｌａｉらに対する米国特許第５，７０８，０９４号；ならびにＶａｌｉｎｔらに対する米国特許第５，９８１，６６９号において教示される材料が挙げられる。Ｅｌｌｉｓらに対する米国特許第５，３４６，９７６号は、ＲＧＰ材料を作製するための好ましい方法を教示する。上記の特許は、あたかも本明細書中に完全に示されるかのように、参考として援用される。
【００３１】
連続装用適用のために使用される他の非シリコーンヒドロゲルもまた、適用可能であるが、但し、カチオン性多糖の表面結合は、達成され得る。本発明の方法はまた、単にいくつか例を挙げると、眼内レンズ、人工角膜、ステントおよびカテーテルを含む広範な範囲の医学的デバイスとしての作製前または作製後に生体材料を処理するために有用である。
【００３２】
（表面コーティング材料）
本発明において有用な表面コーティング材料としては、カチオン性多糖（例えば、カチオン性セルロースポリマー）が挙げられる。特定の例としては、Ｎ，Ｎ−ジメチルアミノエチル基（プロトン化されたかまたは４級化されるかのいずれか）を含むセルロースポリマーおよびＮ，Ｎ−ジメチルアミノ−２−ヒドロキシプロピル基（プロトン化されたかまたは４級化されるかのいずれか）を含むセルロースポリマーが挙げられる。カチオン性セルロースポリマーは、市販されているか、または当該分野で公知の方法によって調製され得る。例として、４級窒素含有エトキシル化グルコシドは、ヒドロキシエチルセルロースをトリメチルアンモニウム置換エポキシドと反応させることによって調製され得る。種々の好ましいカチオン性セルロースポリマーは、市販されている（例えば、Ｐｏｌｙｑｕａｔｅｒｎｉｕｍ−１０と命名されたＣＴＦＡ（Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ）の元で入手可能な水溶性ポリマー）。このようなポリマーは、Ａｍｅｒｃｈｏｌ  Ｃｏｒｐ．，Ｅｄｉｓｏｎ，ＮＪ，ＵＳＡから商品名ＵＣＡＲＥ（登録商標）ポリマーの元で市販されている。これらのポリマーは、セルロースポリマー鎖にそって、４級化されたＮ，Ｎ−ジメチルアミノ基を含む。カチオン性セルロース成分は、組成物の約０．０１〜約１０重量％、好ましくは約０．０５〜約５重量％で組成物中で使用され得、約０．１〜約１重量％が特に好ましい。適切なカチオン性セルロース材料は、以下の式：
【００３３】
【化１】
2004517653.tif 000002
を有し、ここで、Ｒ１、Ｒ２およびＲ３は、Ｈ、Ｃ１〜Ｃ２０カルボン酸の誘導体、Ｃ１〜Ｃ２０アルキル基、Ｃ１〜Ｃ３一価および二価アルカノール、ヒドロキシエチル基、ヒドロキシプロピル基、エチレンオキシド基、プロピレンオキシド基、フェニル基、「Ｚ」基およびそれらの組み合わせから選択される。Ｒ１、Ｒ２およびＲ３の少なくとも１つは、Ｚ基である。
【００３４】
「Ｚ」基の性質は：
【００３５】
【化２】
2004517653.tif 000003
であり、ここで、Ｒ’、Ｒ’’およびＲ’’’は、Ｈ、ＣＨ３、ＣＨ２Ｈ５、ＣＨ２ＣＨ２ＯＨおよび
【００３６】
【化３】
2004517653.tif 000004
であり得、
ｘ＝０〜５、ｙ＝０〜４、およびｚ＝０〜５
Ｘ−＝Ｃｌ−、Ｂｒ−、Ｉ−、ＨＳＯ４−、ＣＨ３ＳＯ４−、Ｈ２ＰＯ４−、ＮＯ３−である。
【００３７】
Ｍａｒｌｉｎらに対する米国特許第５，６４５，８２７号（カチオン性多糖の考察のためにあたかも本明細書中で完全に示されるように、参考として援用される）は、アニオン性治療剤（例えば、ヒアルロン酸またはその塩（これは、ドライアイの処置のための公知の粘滑薬である））と組み合わせて、カチオン性多糖を含む組成物の使用を開示する。Ｍａｒｌｉｎらに対する欧州特許出願０８８７７０Ａ１は、（特に緑内障の処置のための）カチオン性治療剤を送達するためのカチオン性セルロースポリマーを開示する。
【００３８】
Ｅｌｌｉｓらに対する米国特許第４，４３６，７３０号および同第５，４０１，３２７号（これらは、本明細書中であたかも完全に示されるように、参考として援用される）は、カチオン性セルロースポリマーおよびグルカン（ｇｌｕｃａｍ）のようなエトキシ化グルコースの組み合わせを含む、コンタクトレンズ処理溶液中のカチオン性セルロース誘導体の使用を開示する。
【００３９】
必要に応じて、１つ以上のさらなるポリマー粘滑薬または非ポリマー粘滑薬が、上記成分と組み合わせられ得る。粘滑薬は、湿潤効果、保湿効果および／または潤滑効果を提供することが公知であり、増加した快適さを生じる。ポリマー粘滑薬はまた、水溶性粘性ビルダーとして作用し得る。メチルセルロース、ヒドロキシエチルセルロース、ヒドロキシプロピルセルロース、ヒドロキシプロピルメチルセルロースおよびカルボキシメチルセルロースのような非イオン性セルロースポリマー、ポリ（Ｎ−ビニルピロリドン）、ポリ（ビニルアルコール）などが、水溶性粘性ビルダー中に含まれる。このような粘性ビルダーまたは粘滑薬は、約０．０１〜５．０重量％未満の範囲の総量で使用され得る。最終処方物の粘度は、処方物がコンタクトレンズ、眼内レンズ、または角膜インレーについて意図されるかに依存して、２センチポイズ（ｃｐｓ）〜数１００万ｃｐｓまでの範囲である。グリセリンまたはプロピレングリコールのような快適剤（ｃｏｍｆｏｒｔ  ａｇｅｎｔ）もまた添加され得る。
【００４０】
本発明の組成物はまた、消毒量の保存剤または抗菌剤を含み得る。抗菌剤の存在は必要とされないが、本発明について、生体材料の表面上の細菌の濃度を効果的に減少させるために、特に好ましい保存剤は、ソルビン酸（０．１５％）である。抗菌剤は、微生物との化学的または生理化学的相互作用を介して、その抗微生物活性が誘導される有機化学物質として定義される。例えば、ビグアナイドは、アレキシジン、クロロへキシジン、ヘキサメチレンビグアナイドおよびこれらのポリマーの遊離塩基または塩、ならびに前述の組み合わせを含む。アレキシジンおよびクロロへキシジンの塩は、有機または無機のいずれかであり得、そして代表的に、グルコン酸塩、硝酸塩、酢酸塩、リン酸塩、硫酸塩、ハロゲン化物などである。好ましいビグアナイドは、商品名ＣｏｓｍｏｃｉｌＴＭＣＱの元で、Ｚｅｎｅｃａ，Ｗｉｌｍｉｎｇｔｏｎ，ＤＥから市販されるヘキサメチレンビグアナイドである。一般に、ヘキサメチレンビグアナイドポリマー（ポリアミノプロピルビグアナイド（ＰＡＰＢ）とも称される）は、約１００，０００までの分子量を有する。
【００４１】
対象溶液中で使用される場合、抗菌剤は、使用される処方物中の微生物集団を少なくとも部分的に減少する量で使用されるべきである。好ましくは、消毒量は、４時間で２ログのオーダー、そしてより好ましくは、１時間で１ログのオーダー、微生物の生物負荷（ｂｉｏｂｕｒｄｅｎ）を減少する量である。最も好ましくは、消毒量は、レジメンにおいて推奨される浸漬時間、使用される場合、コンタクトレンズ上の微生物負荷を排除する量である（ＦＤＡ  Ｃｈｅｍｉｃａｌ  Ｄｉｓｉｎｆｅｃｔｉｏｎ  Ｅｆｆｉｃａｃｙ  Ｔｅｓｔ−Ｊｕｌｙ，１９８５  Ｃｏｎｔａｃｔ  Ｌｅｎｓ  Ｓｏｌｕｔｉｏｎ  Ｄｒａｆｔ  Ｇｕｉｄｌｉｎｅｓ）。代表的に、このような薬剤は、約０．００００１〜約０．５％（ｗ／ｖ）の範囲、そしてより好ましくは、約０．００００３〜約０．０５％（ｗ／ｖ）の範囲の濃度で存在する。
【００４２】
本発明において使用される水溶液は、上記の活性成分に加えて、眼科用溶液中に一般に存在する１つ以上の他の成分（例えば、緩衝液、安定剤、等張剤など（これらは、使用者にとってより快適である眼科用組成物を作製する際に助けとなる））を含み得る。本発明の水溶液は、代表的に、塩化ナトリウム０．９％溶液または２．８％のグリセロール溶液に等価である正常な流涙流体のおよその等張性に、等張剤で調整される。溶液は、単独または組み合わせて使用される生理食塩水を用いて実質的に等張にされ、そうでなければ、滅菌水と単に混合され、そして低張または高張にされる場合、レンズは、所望の光学パラメーターを喪失する。対応して、過剰な塩または他の等張剤は、刺すような痛みおよび眼の刺激を引き起こす高張溶液の形成を生じ得る。約２２５〜４００ｍＯｓｍ／ｋｇの重量モル浸透圧濃度が好ましく、より好ましくは、２８０〜３２０ｍＯｓｍ／ｋｇである。
【００４３】
本発明の溶液のｐＨは、５．０〜８．０、より好ましくは、約６．０〜８．０、最も好ましくは、約６．５〜７．８の範囲内で維持されるべきである。適切な緩衝液（例えば、ホウ酸緩衝液、クエン酸緩衝液、炭酸水素緩衝液、ＴＲＩＳ緩衝液および種々の混合リン酸緩衝液（Ｎａ２ＨＰＯ４、ＮａＨ２ＰＯ４およびＫＨ２ＰＯ４の組み合わせを含む））およびその混合物が添加され得る。ホウ酸緩衝液は、特に、ＰＡＰＢの効力を強化するために好ましい。一般に、緩衝液は、約０．０５〜２．５重量％、そして好ましくは０．１〜１．５重量％の範囲の量で使用される。
【００４４】
緩衝剤に加えて、いくつかの例において、金属イオンを結合するために本発明の溶液中に金属イオン封鎖剤を含むことが所望であり得、金属イオン封鎖剤は、他に、レンズおよび／またはタンパク質沈着物と反応し、そしてレンズ上で回収し得る。エチレンジアミン四酢酸（ＥＤＴＡ）およびその塩（二ナトリウム）は、好ましい例である。これらは、通常、約０．０１〜約０．２重量％の範囲の量で添加される。
【００４５】
本発明において使用される溶液は、種々の技術によって調製され得る。１つの方法は、二相複合手順を使用する。第１相において、約３０％の蒸留水が、約５０℃で約３０分間混合することによってカチオン性セルロースポリマーを溶解するために使用される。次いで、第１相溶液は、約１２０℃で３０分間オートクレーブされる。次いで、第２相において、塩化アルカリ金属、金属イオン封鎖剤、保存剤および緩衝剤を、撹拌下で約６０％の蒸留水中で溶解して、次いで、蒸留水で平衡した。次いで、第２相溶液を、圧力によって０．２２ミクロンフィルターを通過させることによって第１相溶液中に滅菌的に添加し得、その後滅菌されたプラスチック容器中でパッケージングする。
【００４６】
上記のように、本発明は、連続装用コンタクトレンズのための快適さおよび着用性（ｗｅａｒａｂｉｌｉｔｙ）を改善するために有用である。その目的のために、本発明における使用のための組成物は、点眼薬として処方され得、そして１〜３０ｍｌのサイズの広範な範囲の小容量容器で販売される。このような容器は、ＨＤＰＥ（高密度ポリエチレン）、ＬＤＰＥ（低密度ポリエチレン）、ポリプロピレン、ポリ（エチレンテレフタラート）などから作製され得る。従来の点眼薬分散先端部を有する可撓性ビンは、本発明を用いる使用のために特に適している。本発明の点眼処方物は、必要な場合、眼の中に、例えば、約１または３滴滴下することによって使用される。
【００４７】
本発明はまた、洗浄溶液、消毒溶液、またはコンディショニング溶液の成分として有用である。本発明はまた、コンタクトレンズのためのコンディショニング溶液および／または洗浄溶液の成分として有用であることが公知の、抗菌剤、界面活性剤、毒性調整剤、緩衝液などを含み得る。洗浄溶液および／または消毒溶液のための適切な処方物の例は、ＲｉｃｈａｒｄおよびＨｅｉｌｅｒに対する米国特許第５，８５８，９３７号（これは、本明細書中にあたかも完全に示されるように、参考として援用される）において教示される。
【００４８】
（実施例）
（実施例１）
（ポリマーＪＲを用いるＳｕｒｅｖｕｅレンズの表面コンディショニング）
この実施例は、親水性コンタクトレンズ上へのカチオン性セルロースポリマーの結合効果を示し、ここで、材料表面への細菌の付着を減少すると考えられる。３つの異なる溶液中の３つのＳｕｒｅｖｕｅレンズ（Ｊｏｈｎｓｏｎ＆Ｊｏｈｎｓｏｎ，Ｎｅｗ  Ｂｒｕｎｓｗｉｃｋ，ＮＪによって製造される）を、原子間力顕微鏡（ＡＦＭ）分析による比較のために提供した。比較のための溶液１は、ブランクのホウ酸緩衝化生理食塩水であった。溶液２は、０．１％ポリマーＪＲを含む溶液１であった。さらなる比較のための溶液３は、ＲｅＮｕ（登録商標）ＭＰＳ（Ｂａｕｃｈ＆Ｌｏｍｂ，Ｒｏｃｈｅｓｔｅｒ，ＮＹによって製造される）であった。レンズを一晩処理し、次いで、バイアルから取り出し、そして最小１５分間の静的様式で、ＨＰＬＣ等級の水で脱塩した。全てのレンズを、きれいなガラス基板上で、きれいなメスで切断した。サンプルを乾燥し、切り出し、そしてきれいな基板上に配置した。３つの５０×５０μｍの組織分布的画像を、ＡＦＭを使用して、レンズの各側（前および後）について獲得した。この研究で使用したＡＦＭは、Ｄｉｍｅｎｓｉｏｎ  ３０００であり、ＣｏｎｔａｃｔＭｏｄｅで操作した。ＡＦＭは、尖ったプローブとレンズ表面上の原子との間のナノスケールの力（１０−９Ｎ）を測定することによって機能する。得られたＡＦＭ画像は、ブランクのホウ酸緩衝化生理食塩水（溶液１）ならびにＲｅＮｕ（登録商標）ＭＰＳ（溶液３）中に貯蔵されたレンズの前表面および後表面は、有意な組織分布的変化を示さなかったことを示した。ポリマーＪＲ溶液（溶液２）に貯蔵されるレンズの前表面および後表面は、有意に異なる組織分布を示した。表面は、薄いフィルムでカバーされ、複数のサイズおよび複数の形状の空隙が、前表面および後表面の両方をカバーする。これらの空隙は、４０±１０ｎｍの平均深さを有した。これらの空隙様異形は、溶液２または溶液３に貯蔵されたレンズにおいては存在しなかった。空隙は、ポリマーＪＲ溶液中に貯蔵されたレンズについての平方自乗平均（ＲＭＳ）のあらさに対して影響を有した。
【００４９】
ＲＭＳ表面あらさを、Ｎａｎｏｓｃｏｐｅソフトウェアを使用して計算した（以下の表に示す）。溶液１および溶液３中に貯蔵されたレンズは、ポリマーＪＲ溶液に貯蔵されたレンズの前表面および後表面と比較して、より滑らかな前表面および後表面を有した。
【００５０】
（表１  ＡＦＭ画像の各セットについてのＲＭＳあらさ）
【００５１】
【表１】
2004517653.tif 000005
ＡＦＭ結果は、ポリマーＪＲが、レンズ表面の形態に影響を有することを示し、このことは、薄いフィルムが、レンズの前側および後側の多数の形状および多数のサイズの空隙をカバーすることを示す。
【００５２】
（実施例２）
０．１％カチオン性ポリマーＪＲ溶液の２０ｍｌのアリコートを、滅菌したポリスチレン使い捨てペトリ皿に注いだ。負に荷電した連続装用レンズを、滅菌ピンセットで包装から取り出し、そして１８０ｍｌの最初に滅菌した０．９％生理食塩水中に５回浸漬した。次いで、これらのレンズを、０．１％ポリマーＪＲ溶液を含むペトリ皿に配置し、そして室温で４時間浸漬した。４時間のインキュベーション時間後、イオンでコーティングされたレンズを、滅菌したピンセットで、０．１％ポリマーＪＲ溶液から取り出し、そして最初に滅菌した０．９％生理食塩水の３つの連続的変化（１８０ｍｌ）の各々において、５回浸漬した。次いで、レンズを、放射能標識した細胞の約１０８細胞／ｍｌの接種材料３ｍｌを含む２０ｍｌガラスシンチレーションバイアルに移し、そして３７℃で２時間インキュベートした。
【００５３】
（実施例３および４）
実施例３および４は、放射能標識方法を使用して、生体材料への細菌の接着を評価する。
【００５４】
接着研究を、Ｓａｗａｎｔら（１）およびＧａｂｒｉｅｌ（２）の手順の改変を用いて行なった。細菌細胞を、１２〜１８時間、回転振盪器上で、３７℃でＴｒｉｐｔｉｃ  Ｓｏｙ  Ｂｒｏｔｈ（ＴＳＢ）中で増殖させた。細胞を、１０分間、３０００×ｇで遠心分離して収穫し、０．９％生理食塩水中で２回洗浄し、そして１ｍｌ当り約２×１０８細胞の濃度（６００ｎｍでの吸光度０．１０）まで最小培地（１リットルの蒸留Ｈ２Ｏ、ｐＨ７．２中、１．０ｇ  Ｄ−グルコース、７．０ｇ  Ｋ２ＨＰＯ４、２．０ｇ  ＫＨ２ＰＯ４、０．５ｇクエン酸ナトリウム、１．０ｇ  （ＮＨ４）２ＳＯ４、および０．１ｇ  ＭｇＳＯ４）中で懸濁した。最小ブロス培養物を、振盪しながら、３７℃で１時間インキュベートした。１〜３μＣｉ／ｍｌのＬ−［３，４，５−３Ｈ］ロイシン（ＮＥＮ  Ｒｅｓｅａｒｃｈ  Ｐｒｏｄｕｃｔｓ，Ｄｕ  Ｐｏｎｔ  Ｃｏｍｐａｎｙ，Ｗｉｌｍｉｎｇｔｏｎ，ＤＥ）を、細胞に添加し、そして細胞懸濁液を、さらに２０分間インキュベートした。これらの細胞を、０．９％生理食塩水中で４回洗浄し、そして１ｍｌ当り約１０８細胞の濃度（６００ｎｍで吸光度０．１０）までリン酸緩衝化生理食塩水（ＰＢＳ）中で懸濁した。
【００５５】
正常なアニオン性表面電荷を有する連続装用コンタクトレンズを、３７℃で２時間、３ｍｌの放射能標識した細胞懸濁液と共にインキュベートした。これらのレンズを、滅菌したピンセットで細胞懸濁液から取り出し、そして最初に滅菌した０．９％生理食塩水の３つの連続的変化（１８０ｍｌ）の各々において、５回浸漬した。レンズを生理食塩水から自由に振盪し、そして２０ｍｌのガラスシンチレーションバイアルに移した。１０ｍｌのＯｐｔｉ−Ｆｌｕｏｒシンチレーションカクテル（Ｐａｃｋａｒｄ  Ｉｎｓｔｒｕｍｅｎｔ  Ｃｏ．，Ｄｏｗｎｅｒｓ  Ｇｒｏｖｅ，ＩＬ）を、各バイアルに添加した。バイアルを、ボルテックスし、次いで、液体シンチレーションカウンター（ＬＳ−７５００，Ｂｅｃｋｍａｎ  Ｉｎｓｔｒｕｍｅｎｔｓ，Ｉｎｃ．，Ｆｕｌｌｅｒｔｏｎ，ＣＡ）中に配置した。２つの実験についてのデータを、標準較正曲線に基づいて、１分当りの崩壊（ｄｐｍ）からコロニー形成単位（ｃｆｕ）に変換し、ｃｆｕ／ｍｍ２として表した。較正曲線を、接種材料の連続希釈の注入プレートにおいて回収されたコロニー数、および既知の密度の細胞懸濁液の連続希釈の吸光度（Ｏ．Ｄ．）から構築した。正常なアニオン性表面電荷を有する未接種の連続装用コンタクトレンズ（これは、ロイシンの非特異的取り込みのコントロールとして機能する）を、接種した切片と同じ様式で処理した。結果を、以下の表２および３に示す。
【００５６】
【表２】
2004517653.tif 000006
【００５７】
【表３】
2004517653.tif 000007
本発明の多数の他の改変およびバリエーションは、本明細書中の教示によって可能である。従って、特許請求の範囲内で、本発明は、本明細書中に具体的に記載される以外に、実施されることが理解される。
【図面の簡単な説明】
【図１】
図１は、２分間の浸漬工程で適用されたカチオン性セルロースポリマーの表面コーティングを有するかまたは有さない、連続装用ヒドロゲルコンタクトレンズの表面上の細菌、Ｐｓｅｕｄｏｍｏｎａｓ  ａｅｒｕｇｉｎｏｓａの濃度を比較する、実施例３の結果を示す。
【図２】
図２は、４時間の浸漬工程で適用されたカチオン性セルロースポリマーの表面コーティングを有するかまたは有さない、連続装用ヒドロゲルコンタクトレンズの表面上の細菌、Ｐｓｅｕｄｏｍｏｎａｓ  ａｅｒｕｇｉｎｏｓａの濃度を比較する、実施例４の結果を示す。
【図１】
2004517653.tif 000008
【図２】
2004517653.tif 000009
【国際公開パンフレット】
2004517653.tif 000010
2004517653.tif 000011
2004517653.tif 000012
2004517653.tif 000013
2004517653.tif 000014
2004517653.tif 000015
2004517653.tif 000016
2004517653.tif 000017
2004517653.tif 000018
2004517653.tif 000019
2004517653.tif 000020
2004517653.tif 000021
2004517653.tif 000022
2004517653.tif 000023
2004517653.tif 000024
2004517653.tif 000025
2004517653.tif 000026
2004517653.tif 000027
2004517653.tif 000028
2004517653.tif 000029
2004517653.tif 000030
2004517653.tif 000031
2004517653.tif 000032
2004517653.tif 000033
2004517653.tif 000034
【国際公開パンフレット（コレクトバージョン）】
2004517653.tif 000035
【国際調査報告】
2004517653.tif 000036
2004517653.tif 000037